(57)【特許請求の範囲】
【請求項１】
アスファルト又は改質アスファルトを含浸してなる２枚のシート状の基材（１ａ）、（１ｂ）によって挟まれたアスファルト層又は改質アスファルト層（２）内に、複数枚の金属板（３）を埋設してなることを特徴とする屋根下葺材。
【請求項２】
金属板（３）が厚さ０．２ｍｍ以下の溶融亜鉛めっき鋼板で構成されてなることを特徴とする請求項１に記載の屋根下葺材。
【請求項３】
金属板（３）がパンチングメタル板であることを特徴とする請求項１又は２に記載の屋根下葺材。
【請求項４】
金属板（３）が金属メッシュ板であることを特徴とする請求項１又は２に記載の屋根下葺材。
【請求項５】
基材（１ａ）、（１ｂ）が不織布で構成されてなることを特徴とする請求項１〜４のいずれか１項に記載の屋根下葺材。
【請求項６】
最上部の基材（１ｂ）の上面に塗膜層が設けられてなることを特徴とする請求項１〜５のいずれか１項に記載の屋根下葺材。
【請求項７】
基材（１ａ）、（１ｂ）の外側面に鉱物質粉粒体層（４ａ）、（４ｂ）が設けられてなることを特徴とする請求項１〜６のいずれか１項に記載の屋根下葺材。
【請求項８】
１枚の金属板（３）の幅が１０〜１５０ｍｍで、金属板（３）と水平方向に隣り合って埋設されている他の金属板（３）との間隔が１００〜９００ｍｍであることを特徴とする請求項１〜７のいずれか１項に記載の屋根下葺材。
【請求項９】
アスファルト又は改質アスファルトを含浸した２枚のシート状の基材（１ａ）、（１ｂ）によって挟まれたアスファルト層又は改質アスファルト層（２）内に、複数枚の金属板（３）を埋設してなる屋根下葺材を屋根下地板上面に載置し、次いで同屋根下葺材に埋設された前記金属板（３）の外周部から、電磁誘導加熱装置により上記金属板（３）を加熱して、アスファルト又は改質アスファルトを溶解して前記屋根下地板上面へ貼り付けることを特徴とする屋根下葺材の施工方法。
【請求項１０】
アスファルト又は改質アスファルトを含浸した２枚のシート状の基材（１ａ）、（１ｂ）によって挟まれたアスファルト層又は改質アスファルト層（２）内に、複数枚の金属板（３）を埋設してなる屋根下葺材を屋根下地板上面に載置し、次いで同屋根下葺材に埋設された前記金属板（３）の外周部から、所定間隔をおいて、電磁誘導加熱装置により上記金属板（３）を部分的に加熱して、アスファルト又は改質アスファルトを溶解して部分的に前記屋根下地板上面へ貼り付けることを特徴とする屋根下葺材の施工方法。
【発明の詳細な説明】
【技術分野】
【０００１】
本発明は、屋根下地板と瓦等の屋根葺材との間に敷設する屋根下葺材に関するものである。
【背景技術】
【０００２】
従来から、家屋等の建造物の建設現場においては、屋根下地板の表面に屋根下葺材が敷設され、その上に瓦等の屋根葺材が敷設されている。このような屋根下葺材としては、例えば原紙等の基材にストレートアスファルトを含浸し、ブロンアスファルトをコーティングしたようなものが使用されている。
【０００３】
近年では、粘土瓦、スレート瓦、セメント瓦、アスファルトシングル、金属板等の屋根葺材が下葺材を貫通して屋根下地板に釘、ビス等で固定されるために、これらの釘やビス周りの防水性能の高いゴム入りの改質アスファルトが普及してきている。そして、このような改質アスファルトを不織布等の基材に含浸し、改質アスファルトを両面にコーティングしたような屋根下葺材も開発されている。このような屋根下葺材はステープル等で屋根下地板に固定される。
【０００４】
上記のような従来の屋根下葺材は、屋根に敷設する際にステープル等を用いて屋根下地板面に固定されるため、ステープルの足等によって屋根下葺材に孔が開き、ステープルの足周りから雨水等が屋根下地板上へ流れて、屋根下地板を濡らし腐食させる原因となる場合があった。
【０００５】
またステープル等により屋根下葺材に孔を開けると、屋根下葺材施工中又は施工後に屋根下葺材上を歩行した際に水下方向へ下葺材のステープルで固定された箇所が引っ張られることがあり、この時にステープル固定部から屋根下葺材が破断・損傷したり、ステープルの足によって開けられた孔が拡大することで雨水が入り込みやすくなる。
【０００６】
また、屋根下葺材が風にあおられて持ち上げられると、屋根下葺材のステープルで固定された箇所が引っ張られることがあり、この時にステープル固定部から屋根下葺材が破断・損傷したり、ステープルの足によって開けられた孔が拡大することで雨水が入り込みやすくなる。
【発明の開示】
【発明が解決しようとする課題】
【０００７】
本発明はこのような問題を解決するためになされたもので、屋根下地板への漏水の原因となるステープルの足による孔を開けずに屋根下地板に固定することのできる屋根下葺材を提供することを課題とする。
【課題を解決するための手段】
【０００８】
本発明は、このような課題を解決するためになされたもので、下記構成の屋根下葺材及びその施工方法である。
（１） アスファルト又は改質アスファルトを含浸してなる２枚のシート状の基材１ａ、１ｂによって挟まれたアスファルト層又は改質アスファルト層２内に、複数枚の金属板３を埋設してなることを特徴とする屋根下葺材。
（２） 金属板３が厚さ０．２ｍｍ以下の溶融亜鉛めっき鋼板で構成されてなることを特徴とする前記（１）に記載の屋根下葺材。
【０００９】
（３） 金属板３がパンチングメタル板であることを特徴とする前記（１）又は（２）に記載の屋根下葺材。
（４） 金属板３が金属メッシュ板であることを特徴とする前記（１）又は（２）に記載の屋根下葺材。
（５） 基材１ａ、１ｂが不織布で構成されてなることを特徴とする前記（１）〜（４）のいずれか１項に記載の屋根下葺材。
（６） 最上部の基材１ｂの上面に塗膜層が設けられていることを特徴とする前記（１）〜（５）のいずれか１項に記載の屋根下葺材。
（７） 基材１ａ、１ｂの外側面に鉱物質粉粒体層４ａ、４ｂが設けられてなることを特徴とする前記（１）〜（６）のいずれか１項に記載の屋根下葺材。
（８） 金属板３の幅が１０〜１５０ｍｍで、金属板３と水平方向に隣り合う他の金属板３との間隔が１００〜９００ｍｍであることを特徴とする前記（１）〜（７）のいずれか１項に記載の屋根下葺材。
【００１０】
（９） アスファルト又は改質アスファルトを含浸した２枚のシート状の基材１ａ、１ｂによって挟まれたアスファルト層又は改質アスファルト層２内に、複数枚の金属板３を埋設して屋根下葺材を構成し、同屋根下葺材に埋設された金属板３の外周部から、電磁誘導加熱装置により、上記金属板３を加熱し、アスファルト又は改質アスファルトを溶解して下地へ貼り付けることを特徴とする屋根下葺材の施工方法。
（１０） アスファルト又は改質アスファルトを含浸した２枚のシート状の基材１ａ、１ｂによって挟まれたアスファルト層又は改質アスファルト層２内に、複数枚の金属板３を埋設して屋根下葺材を構成し、同屋根下葺材に埋設された金属板３の外周部から、所定間隔をおいて電磁誘導加熱装置により、上記金属板３を部分的に加熱し、アスファルト又は改質アスファルトを溶解して部分的に下地へ貼り付けることを特徴とする屋根下葺材の施工方法。
【発明の効果】
【００１１】
本発明は、上記のように屋根下葺材のアスファルト層又は改質アスファルト層２内に金属板３を埋設し、この金属板３を加熱することで、この金属板３周囲のアスファルト又は改質アスファルトが溶融し、基材１ｂからアスファルト又は改質アスファルトがしみ出すことによって、このアスファルト又は改質アスファルトが屋根下葺材と屋根下地板を固定する接着剤を形成する役割を果たす。
【００１２】
さらに、ステープルの足等で孔を開けることなく屋根下葺材を屋根下地板に固定しているため、この固定部から雨水等が屋根下地板上に浸入することが無く、雨水等による屋根下地板の腐食を防ぐ効果がある。
【００１３】
さらに、この屋根下葺材にはステープルの足等で開けられた孔が無いため、屋根下葺材上を歩行した際の踏圧荷重により、ステープルによる屋根下葺材の固定部が引っ張られることでステープルの足によって開けられた孔が拡大し、屋根下葺材に破断・損傷が発生する問題が生じない。
【発明を実施するための最良の形態】
【００１４】
以下、本発明の実施形態について、図面に従って説明する。
（実施形態１）
本実施形態の屋根下葺材は図１に示すように、アスファルト又は改質アスファルトを含浸した基材１ａ、１ｂによって挟まれた改質アスファルト層２内に金属板３を埋設し、基材１ａ、１ｂの外側には鉱物質粉粒層４ａ、４ｂを設け、また鉱物質粉粒層４ｂの上面には塗膜層５を設けて構成される。
【００１５】
基材１ａ、１ｂは本実施形態では不織布で構成されている。層２が改質アスファルト層であるものは、アスファルトにスチレン共重合体を素材とするゴムを混入して構成される。基材１ａ、１ｂに含浸する改質アスファルトの場合も混入するゴムは同素材のものを使用できる。
【００１６】
本実施形態においては、金属板は厚さ０．１１ｍｍの亜鉛めっき鋼板を用いている。
【００１７】
本実施形態においては、基材１ａ、１ｂを構成する不織布としては素材にポリエステルを用いた不織布からなるものを用いている。不織布に用いられるポリエステルの密度は、例えば３０〜１００ｇ／ｍ2程度のものが用いられる。塗膜層５はアクリル樹脂系の塗料で構成されている。また鉱物質粉粒層４ａ、４ｂを構成する鉱物質粉粒は珪砂７号、タルク等を用いている。なお、金属板の厚さは０．２ｍｍ以下が望ましい。金属板の厚さがこれ以上厚くなると、製品の剛性が高くなり、ロール状の製品を製造することが困難となる。
【００１８】
施工に際しては、このような屋根下葺材を屋根下地板上面に敷設し、高周波誘導加熱器を同屋根下葺材の上に置き、金属板３を加熱する。これによって、アスファルト又は改質アスファルト層２を溶融させて基材１ａからしみ出させ、この溶融したアスファルト又は改質アスファルトを接着剤となして屋根下葺材を屋根下地板に接着させる。
【００１９】
上記のように敷設された屋根下葺材には、ステープルの足による孔が開いていないので、雨水等がこの孔から浸入して屋根下地板を濡らし腐食する問題は生じない。
【００２０】
さらに、ステープルの足等で開けられた孔が無いため、屋根下葺材上を歩行した際の踏圧荷重により屋根下葺材と屋根下地板の固定部が引っ張られることでステープル足の孔が拡大し、これが原因となって屋根下葺材が破断・損傷することはない。
【００２１】
さらに最上部に塗膜層５を設けることにより、溶融したアスファルト又は改質アスファルトが屋根下葺材の表面にしみ出すことが防止できる。その結果、ベタツキ防止、作業者の履物裏へのアスファルト又は改質アスファルトの付着防止等が達成できる。
【００２２】
（実施形態２）
本実施形態では図２に実施例製品の斜視図を示すように、本願屋根下葺材１３をロール状に形成した製品としている。使用に際しては、適宜長さに切断して用いる。
【００２３】
上記各実施形態では金属板として亜鉛めっき鋼板を用いたが、これに限らず、他種の金属板を用いることも可能である。また金属板ではなく、金属箔や金属テープ等の使用も可能であり、金属箔や金属テープの厚さは０．２ｍｍ以上が好ましい。またこれらの金属板・金属箔・金属テープに用いられる金属の種類は問わない。
なお、アスファルト又は改質アスファルト２の上面に、単に無機質不織布加工品（ガラス繊維製不織布）を設けて構成してもよい。
【００２４】
（実施形態３）
上記各実施形態では金属板や金属箔・金属テープを用いたが、これらのような面状の素材ではなく、金属メッシュ板又はパンチングメタル板の使用も可能である。
【００２５】
（実施形態４）
金属板や金属箔・金属テープ・金属メッシュを幅は５０ｍｍ以下、金属板の間隔は１００ｍｍ以上であるようにアスファルト層内に配置した。
金属板や金属箔・金属テープ・金属メッシュ板等は屋根下葺材のアスファルト層全体に屋根下葺材の製品長・製品幅の大きさで配置することも可能である。
【００２６】
さらに、基材１ａ、１ｂの素材としてポリエステルの不織布を用いることが好ましいが、不織布を構成する合成樹脂の種類はポリエステルに限定されるものではない。
【００２７】
さらに、上記実施形態では基材１ａ、１ｂが不織布で構成されていたが、基材１ａ、１ｂの材質も該実施形態に限定されるものではなく、紙で基材１ａ、１ｂを構成することも可能である。
【実施例】
【００２８】
図３に本発明実施例の説明斜視図を示すごとく、溶融亜鉛メッキ鋼板（厚さ０．１ｍｍ、幅３０ｍｍ）を金属板１２として改質アスファルト層内に埋設した屋根下葺材１３を、屋根下地板１４の上面に敷設し、金属板１２部分を携帯型高周波電磁誘導加熱器（加熱出力７００Ｗ）１０により、３秒間加熱と５秒間加熱の２種の加熱条件で加熱した。その際、図示のごとく溶融したアスファルト１１が間隔をおいて部分的に形成されるように所定間隔を隔てて加熱した。その結果、３秒間の加熱と５秒間の加熱の双方共に、屋根下葺材は屋根下地板に良好に接着していた。
また、金属板としてアルミテープ（厚さ０．５ｍｍ、幅１０〜４０ｍｍ）を用いて上記と同じくして、高周波電磁誘導加熱したが、屋根下葺材は屋根下地板に良好に接着していた。
なお、上記の携帯型高周波電磁誘導加熱器は市販の携帯型高周波電磁誘導加熱器を使用した。
【産業上の利用可能性】
【００２９】
本発明の屋根下葺材は、瓦・スレート瓦・金属屋根葺材等の各種屋根葺材と屋根下地板との間に敷設して使用できる。
【図面の簡単な説明】
【００３０】
【図１】本願発明の実施形態の屋根下葺材の断面図
【図２】本願発明の実施例製品の説明斜視図
【図３】本願発明の実施例の説明斜視図
【符号の説明】
【００３１】
１ａ、１ｂ：基材
２：アスファルト層又は改質アスファルト層
３：金属板又は金属箔又は金属テープ
４ａ、４ｂ：鉱物質粉粒層
５：塗膜層
１１：溶融したアスファルト
１２：溶融亜鉛メッキ鋼板の金属板
１３：屋根下葺材
１４：屋根下地板
【図１】
0005212764.tif 000002
【図２】
0005212764.tif 000003
【図３】
0005212764.tif 000004